(57)【要約】【課題】従来技術には、得られた造花のもろさ、製造時の人体への影響、自然環境への影響など各々解決すべき問題がある。工程も煩雑な部分を含み、それなりの特殊な機器、コストを要する。本発明はこれら諸問題を解決する方法を提案することを課題とする。【解決手段】これら従来技術の課題を解決すべく検討した結果、生花または乾燥した花の表面に、未硬化の可視光硬化型樹脂剤（可視光硬化型ジェル）を塗布し、塗布後、塗布表面に可視光を照射し、可視光硬化型樹脂剤を生花または乾燥した花の表面で光重合、硬化させる方法をとることにより、かかる課題が効果的に解決されることを見出した。【特許請求の範囲】
【請求項１】
生花または乾燥した花の表面に、未硬化の可視光硬化型樹脂剤を塗布し、塗布後、塗布表面に可視光を照射し、可視光硬化型樹脂剤を生花または乾燥した花の表面で光重合、硬化させる方法
【請求項２】
請求項１の方法により得られた表面に可視光硬化型樹脂が塗布された造花
【請求項３】
塗布の方法が刷毛塗り、スプレー噴霧、浸漬であることを特徴する請求範囲第１項記載の発明
【請求項４】
乾燥の方法が冷凍、冷蔵、シリカゲル共存であることを特徴する請求範囲第１項記載の発明
【請求項５】
照射光源が太陽光、可視光照射ＬＥＤであることを特徴する請求範囲第１項記載の発明
【請求項６】
可視光硬化型樹脂剤がオリゴマー、モノマー、光重合開始剤からなり、その色が透明であることを特徴する請求範囲第１項記載の発明
【請求項７】
可視光硬化型樹脂剤がオリゴマー、モノマー、光重合開始剤、色素からなることを特徴する請求範囲第１項記載の発明
【請求項８】
塗布される表面が花のみではなく、植物体の他の部分、葉や茎なども含むことを特徴する請求範囲第１項記載の発明
【請求項９】
請求項１の方法により得られた表面に可視光硬化型樹脂が塗布された造花を用いたピアス、イヤリング、ネックレス、ブレスレット、アンクレット、リング、ブローチ、コサージュ、ネイルなどの装飾品
【発明の詳細な説明】
【技術分野】
【０００１】本発明は造花の製造法に関する。
【背景技術】
【０００２】  造花の製造方法で代表的なものは、生花を自然乾燥またはシリカゲルなどの乾燥剤とともに密閉容器内で静置するドライフラワーを得る方法がある。ドライフラワーでは生花の状態をそのまま保つのは困難であるという大きな問題がある。更に得られたドライフラワーには、物理的にもろいという大きな欠点がある。そのもろさ故、装飾品への応用などができないという欠点がある。
造花の製造方法として、特許文献１に記載されているプリザーブドフラワーの製造法もある。プリザーブドフラワーは外見が生花に近いことが特色であるが、やはりもろいという欠点がある。そのもろさ故、装飾品への応用などができないという欠点がある。またその製法も生花を溶剤中に浸漬し、色素を抜いた後、さらにグリセリンや別の色素などを挿入するという煩雑な工程をとる。有機溶剤を大量に使用し、製造に長時間がかかるという欠点がある。特に有機溶剤の使用は人体への影響や環境面から好ましいことではない。
更に特許文献２に記載されている光硬化性樹脂を花の表面に塗布した製造法も提案されている。この場合、紫外線硬化型の光硬化性樹脂を使用している。造花のもろさは解決されるが、製造に紫外線を用いるため人体への影響が懸念される。また紫外線照射のためのランプやＬＥＤという特殊かつ高価な光源を必要とする。紫外線は波長が１０−４００ｎｍであり、人体が通常受ける紫外線はＵＶ−Ａ（波長３１５−３８０ｎｍ）とＵＶ−Ｂ（波長２８０−３１５ｎｍ）である。このうちＵＶ−Ａの波長域である３６５ｎｍや３７５ｎｍの波長を示す紫外線ＬＥＤライトが多く用いられている。ＵＶ−Ａは皮膚の真皮層に作用し蛋白質を変性させる。波長の長いＵＶ−Ａの危険性は軽視されてきたが、皮膚の加齢、ＤＮＡへのダメージ、皮膚がんへの危険性はゼロではない。このうち特に、皮膚の加齢は、波長が長くＵＶ−Ｂより深く皮膚の中に浸透し、皮膚の張りを保つ弾性繊維を徐々に破壊する主要因となっている。
【先行技術文献】
【特許文献】
【０００３】
【特許文献１】ＷＯ２００５／００４６００
【特許文献２】特許公開２０１０−１４３８９１
【発明の概要】
【発明が解決しようとする課題】
【０００４】  以上述べたように、背景となる従来技術には、得られた造花のもろさ、製造時の人体への影響、自然環境への影響など各々解決すべき問題がある。工程も煩雑な部分を含み、それなりの特殊な機器、コストを要する。本発明はこれら諸問題を解決する方法を提案することを課題とする。
【課題を解決するための手段】
【０００５】これら従来技術の課題を解決すべく検討した結果、生花または乾燥した花の表面に、未硬化の可視光硬化型樹脂剤（可視光硬化型ジェル）を塗布し、塗布後、塗布表面に可視光を照射し、可視光硬化型樹脂剤を生花または乾燥した花の表面で光重合、硬化させる方法をとることにより、かかる課題が効果的に解決されることを見出した。【０００６】塗布の方法としては刷毛塗り、スプレー噴霧、浸漬などの方法を用いることができる。【０００７】乾燥の方法としては−２０℃から０℃の冷凍庫中での乾燥、０℃から８℃の冷蔵庫中での乾燥、シリカゲル微粒子中への埋設による乾燥などの方法を用いることができる。【０００８】照射光源としては太陽光や可視光照射ＬＥＤライトを用いることができる。太陽光を用いる場合は、そのまま用いて良い。利用される波長は４００ｎｍから４５０ｎｍ付近である。可視光照射ＬＥＤライトを用いる場合は、そのＬＥＤの波長が４００ｎｍから４５０ｎｍ付近であることが望ましい。市販品としては４０５ｎｍの可視光照射ＬＥＤライトが一般的である。この波長付近のＬＥＤは紫外線照射ＬＥＤよりもコストも安価である。４００ｎｍ未満の光は紫外線であり、人体に好ましくなく、３６５ｎｍや３７５ｎｍの波長を示す紫外線ＬＥＤライトは一般に高価である。４５０ｎｍ以上だと、それに対応する可視光硬化型樹脂剤の入手が困難である。【０００９】可視光硬化型樹脂剤はオリゴマー、モノマーと光重合開始剤が混合されたものが用いられる。オリゴマーとしてはウレタンアクリレートオリゴマー、モノマーとしてはアクリルモノマー、光重合開始剤としてはアシルフォスフィンオキサイド系などが挙げられる。【００１０】また、可視光硬化型樹脂剤には色素、香料、紫外線防御剤、酸化防止剤、各種物質担持微粒子、金属箔などを混合して使用することも可能である。色素としては、合成色素、動物性色素、植物性色素、鉱物色素、有機顔料、無機顔料およびそれらの混合物、色素を担持した微粒子などが挙げられる。色素を可視光硬化型樹脂剤に配合することにより、造花の調色が可能となる。【００１１】香料としては、合成香料、精油、動物性香料、植物性香料およびそれらの混合物、香料を担持した微粒子などが挙げられる。香料を可視光硬化型樹脂剤に配合することにより、造花の調香が可能となる。【００１２】紫外線防御剤のうち紫外線散乱材として酸化チタン、酸化亜鉛などが挙げられる。紫外線吸収剤としては、主にＵＶ−Ａを吸収するｔ−ブチルメトキシジベンゾイルメタン、ＵＶ−Ｂを吸収するメトキシケイヒ酸エチルヘキシル、両者を吸収するオキシベンゾンー３などが挙げられる。紫外線防御剤を可視光硬化型樹脂剤に配合することにより、造花の色持ちが長くなる。【００１３】塗布される表面が花のみではなく、植物体の他の部分、葉や茎なども含む。花瓶などにさす場合、茎や葉がついていると好ましい場合がある。【００１４】本発明の方法を用いれば、安全に、かつある程度の硬度、耐久性を持った造花が可能となり、花弁に孔をあけるなどの加工が可能となり、表面に可視光硬化型樹脂が塗布された造花を用いたピアス、イヤリング、ネックレス、ブレスレット、アンクレット、リング、ブローチ、コサージュ、ネイルなどの装飾品への応用が可能である。
【発明の効果】
【００１５】生花または乾燥した花の表面に、未硬化の可視光硬化型樹脂剤を塗布し、塗布後、塗布表面に可視光を照射し、可視光硬化型樹脂剤を生花または乾燥した花の表面で光重合、硬化させる方法をとることにより、ドライフラワーやプリザーブドフラワーの欠点であるもろさが解決されるという効果が期待できる。また有機溶剤を製造に用いないことから自然環境や人体への影響が軽減されるという効果がある。さらに可視光を用いて硬化させることにより、紫外線を使用する方法に比べ、人体への影響が軽減されるという効果がある。全体に特殊かつ高価な機器も必要とせず、製造工程も短縮されることからコスト面の軽減も期待できる。
【発明を実施するための形態】
【００１６】本発明の実施例を下記に示すが、これにより本発明が限定されるものではない。
【実施例】
【００１７】実施例１
市販の赤バラの花部を採り、タッパに収納し、−１５℃の冷凍庫に７日間保管した。７日後、タッパから取り出し、透明な可視光硬化型樹脂剤を花の表裏に刷毛塗りした。可視光硬化型樹脂剤の組成はウレタンアクリレートオリゴマー、アクリルモノマー、可視光に反応するアシルフォスフィンオキサイド系光重合開始剤である。塗布後の照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に表面をおおわれた光沢を持った造花が得られた（ジェルフラワーと言う）。造花の色調は光沢以外は生花の色を保持していた。色調は室温で１年経過後も変化は見られなかった。この造花を２ｍの高さから自然落下させても花弁が散逸することがなかった。
実施例２
市販の赤バラの花部を採り、タッパに収納し、４℃の冷蔵庫に７日間保管した。７日後、タッパから取り出し、透明な可視光硬化型樹脂剤を花の表裏に刷毛塗りした。可視光硬化型樹脂剤は実施例１と同一のものを用いた。塗布後の照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に表面をおおわれた光沢を持った造花が得られた。造花の色調は実施例１に比べやや薄い色調を呈したものが得られた。この花を２ｍの高さから自然落下させても花弁が散逸することがなかった。
実施例３
市販の赤バラの花部を採り、シリカゲル微粒子の入ったタッパに埋設し、室温で７日間保管した。７日後、生花の色調と比べ、やや赤みが落ち、もろい感じの花が得られた。タッパから取り出したこの花を、透明な可視光硬化型樹脂剤を花の表裏に刷毛塗りした。可視光硬化型樹脂剤は実施例１と同一のものを用いた。塗布後の照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に表面をおおわれた光沢を持った造花が得られた。造花の色調は光沢以外はやや赤みが落ちた生花の色を保持していた。この造花を２ｍの高さから自然落下させても花弁が散逸することがなかった。
実施例４
市販の赤バラの花部を採り、生花のまま、透明な可視光硬化型樹脂剤を花の表裏に刷毛塗りした。可視光硬化型樹脂剤は実施例１と同一のものを用いた。塗布後の照射条件は次の２条件である。▲１▼屋外で太陽光に５分さらした。▲２▼４０５ｎｍの波長を持つ可視光ＬＥＤランプにて可視光を２分照射した。いづれの条件にても、硬化した透明な樹脂に表面をおおわれた光沢を持った造花が得られた。造花の色調は生花の色よりやや退色したものが得られた。この造花を２ｍの高さから自然落下させても花弁が散逸することがなかった。
実施例５
市販の赤バラの花部を採り、タッパに収納し、−１５℃の冷凍庫に７日間保管した。７日後、タッパから取り出し、透明な可視光硬化型樹脂剤を花の表裏にスプレー塗布した。可視光硬化型樹脂剤の組成は実施例１と同等であるが、スプレー噴霧に対応して配合割合を変え、実施例１の可視光硬化型樹脂剤より粘度を低くしたものを使用した。塗布後の照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に表面をおおわれた光沢を持った造花が得られた。造花の色調は光沢以外は生花の色を保持していた。この造花を２ｍの高さから自然落下させても花弁が散逸することがなかった。
実施例６
市販の赤バラの花部を採り、タッパに収納し、−１５℃の冷凍庫に７日間保管した。７日後、タッパから取り出し、透明な可視光硬化型樹脂剤の中に浸漬した。可視光硬化型樹脂剤の組成は実施例１と同等であるが、花の浸漬に対応して配合割合を変え、実施例１の可視光硬化型樹脂剤より粘度を低くしたものを使用した。浸漬後、たれを除き、可視光を照射した。照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に表面をおおわれた光沢を持った造花が得られた。造花の色調は光沢以外は生花の色を保持していた。この造花を２ｍの高さから自然落下させても花弁が散逸することがなかった。
実施例７
市販の赤バラを花部、茎、葉を切り離さない状態でタッパに収納し、−１５℃の冷凍庫に７日間保管した。７日後、タッパから取り出し、透明な可視光硬化型樹脂剤を刷毛で塗布した。可視光硬化型樹脂剤は実施例１と同一のものを用いた。塗布後、可視光を赤バラの花部、茎、葉に照射した。照射条件は次の２条件である。▲１▼屋外で太陽光に５分さらした。▲２▼４０５ｎｍの波長を持つ可視光ＬＥＤランプにて可視光を２分照射した。いずれの条件にても、硬化した透明な樹脂に花部、茎、葉の表面がおおわれた、光沢を持った造花が得られた。造花の色調は光沢以外は生花の色を保持していた。色調は室温で１年経過後も変化は見られなかった。この造花を２ｍの高さから自然落下させても花弁や葉が散逸することがなかった。
実施例８
市販の白バラの花部を採り、タッパに収納し、−１５℃の冷凍庫に７日間保管した。７日後、タッパから取り出し、青色の可視光硬化型樹脂剤を花の表裏に刷毛塗りした。可視光硬化型樹脂剤は実施例１と同一のものに青色色素を混合したものを用いた。青色色素はフタロシアニンブルーであり、可視光硬化型樹脂剤１ｇに対して０．０１ｇ混合した。塗布後の照射条件は次の２条件である。▲１▼屋外で太陽光に５分さらした。▲２▼４０５ｎｍの波長を持つ可視光ＬＥＤランプにて可視光を２分照射した。いずれの条件にても、硬化した青色の樹脂に表面をおおわれた光沢を持った造花が得られた。造花の色調は光沢を伴った青色であった。色調は室温で１年経過後も変化は見られなかった。この造花を２ｍの高さから自然落下させても花弁が散逸することがなかった。
実施例９
実施例１と同一の条件で作成した赤バラの造花の花弁を２枚とり、花弁に孔をあけ、金具を装着してピアスを製作した。色調は室温で１年経過後も変化は見られなかった。
実施例１０
実施例１と同一の条件で作成した赤バラの造花の花弁をとり、花弁と針の付いた金具を接着剤で接着してブローチを製作した。色調は室温で１年経過後も変化は見られなかった。
比較例１
市販の赤バラの花部を採り、タッパに収納し、−１５℃の冷凍庫に７日間保管した。７日後、タッパから取り出し、透明な可視光硬化型樹脂剤を花の表裏に刷毛塗りした。可視光硬化型樹脂剤は実施例１と同一のものを使用した。塗布後、３６５ｎｍの波長を持つ紫外線ＬＥＤランプにて紫外線を２分照射した。この条件では樹脂剤は硬化せず、この造花を２ｍの高さから自然落下させると花弁の一部が散逸した。
【産業上の利用可能性】
【００１８】本発明は造花の製造法に関する。本発明の方法を用いることにより、一定の強度を備え、色調の安定した造花（ジェルフラワー）を提供できる。同時に人体への影響、自然環境への影響などを軽減し、低コストの造花の製造法を提供するものであり、造花産業に貢献する発明である。